СПОСОБ ИЗГОТОВЛЕНИЯ И СЖИГАНИЯ ТОПЛИВНЫХ БРИКЕТОВ ИЗ ВЫСОКОЭНЕРГЕТИЧЕСКИХ УГЛЕРОДСОДЕРЖАЩИХ ВЕЩЕСТВ

1. Способ изготовления и сжигания зажигательных и основных топливных брикетов из высокоэнергетических углеродсодержащих веществ, включающий операции: подготовки углеродсодержащих веществ по крупности методом дробления; механоактивации углеродсодержащих веществ методом измельчения в центробежном измельчителе-механоактиваторе; формования подготовленных углеродсодержащих веществ в шнековом экструдере-механоактиваторе; сжигания зажигательных и основных топливных брикетов в топочном пространстве печи, отличающийся тем, что предлагается механоактивация высокоэнергетических углеродсодержащих веществ на операциях их подготовки и формования; предусматривает изготовление из высокоэнергетических углеродсодержащих веществ зажигательных (растопочных) и основных топливных брикетов с последующим их совместным сжиганием в слое в топочных устройствах; в качестве связующей добавки при изготовлении растопочных и основных топливных брикетов используется водный раствор жидкого стекла.
2. Способ изготовления и сжигания топливных брикетов по п. 1, отличающийся тем, что зажигательные (растопочные) брикеты изготавливаются из увлажненного карбонизированного древесного угля, прошедшего механоактивирующую обработку при его измельчении в центробежном измельчителе с числом оборотов ротора 3000 об/мин и более до крупности частиц кл. 0-0,5 мм с любым их распределением внутри указанного класса.
3. Способ по п. 1, отличающийся тем, что для получения основных топливных брикетов с повышенной реакционной способностью при горении в высокоэнергетическое углеродсодержащее вещество добавляется механоактивированный древесный уголь в количестве не менее 30% масс.
4. Способ по п. 1, отличающийся тем, что в качестве связующей добавки для получения зажигательных и основных брикетов используется неорганическое вещество - водный раствор жидкого стекла при его расходе до 10% от массы брикетируемого углеродсодержащего вещества, снижающее дымообразование, способствующее образованию вторичной капиллярно-пористой структуры брикетов, положительно влияющее на газообмен и протекание реакции горения брикетов.
3
3
5. Способ по п. 1, отличающийся тем, что формование подготовленной шихты из углеродсодержащего вещества и связующей добавки осуществляется в шнековом экструдере-механоактиваторе при давлениях формования, обеспечивающих получение брикетов с объемной плотностью (после их подсушки) для зажигательных - 0,65-0,75 г/см, для основных - не более 1,2 г/см.
6. Способ по п. 1, отличающийся тем, что воспламенение зажигательных и розжиг основных брикетов происходит за счет цепной реакции их автоокисления при контакте с кислородом воздуха в топочном пространстве печи или в атмосфере окружающей среды.